(57)【要約】【課題】ブリードアウトの少ない常温で硬化可能な新規な反応性紫外線吸収剤及び該反応性紫外線吸収剤を含有した硬化性紫外線遮蔽膜形成用塗布液、該塗布液を硬化させてなる密着性に優れ、経時変化の少ない紫外線遮蔽膜、並びに該紫外線遮蔽膜が形成された紫外線遮蔽機能を有する基材を提供する。【解決手段】ヒドロキシ基とアルコキシシリル基を有するベンゾフェノン誘導体とシリルオキシ基とアルコキシシリル基を有するベンゾフェノン誘導体の混合物からなる反応性紫外線吸収剤。【選択図】なし【特許請求の範囲】
【請求項１】
下記一般式（Ｉ）
【化１】
2010111715.tif 000009
〔式中、Ａ1はＡ2〜Ａ10で表されるいずれかの基、Ａ2〜Ａ9は水素原子、ヒドロキシ基、炭素数１〜５のアルキル基、炭素数１〜５のアルコキシ基、又は下記式（ａ）
−Ｏ−（ＣＨ2）m+2−ＳｉＲ11n（ＯＲ12）3-n            （ａ）
（式中、Ｒ11，Ｒ12は炭素数１〜５のアルキル基を示す。ｍは１〜５の整数、ｎは０〜２の整数を示す。）
で示される基であり、Ａ1〜Ａ9の少なくとも１つは式（ａ）で示される基であり、Ａ10はヒドロキシ基又は下記式（ｂ）
−ＯＳｉＲ11n（ＯＲ12）3-n                            （ｂ）
（Ｒ11，Ｒ12，ｎは上記と同じである。）
で示される基である。〕
において、Ａ10がヒドロキシ基であるベンゾフェノン誘導体（Ｉ−ａ）と、Ａ10が式（ｂ）で示される基であるベンゾフェノン誘導体（Ｉ−ｂ）の混合物からなる反応性紫外線吸収剤。
【請求項２】
ベンゾフェノン誘導体（Ｉ−ａ）とベンゾフェノン誘導体（Ｉ−ｂ）の割合が、質量比として５０：５０〜９９：１である請求項１記載の反応性紫外線吸収剤。
【請求項３】
式（ａ）及び式（ｂ）において、Ｒ12が、メチル基又はエチル基である請求項１又は２記載の反応性紫外線吸収剤。
【請求項４】
反応性紫外線吸収剤、希釈溶媒、硬化触媒を含有した常温で硬化可能な硬化性紫外線遮蔽膜形成用塗布液において、前記反応性紫外線吸収剤の少なくとも一部が請求項１〜３のいずれか１項に記載の反応性紫外線吸収剤であることを特徴とする硬化性紫外線遮蔽膜形成用塗布液。
【請求項５】
硬化触媒が、チタン化合物又はアルミニウム化合物である請求項４に記載の紫外線遮蔽膜形成用塗布液。
【請求項６】
請求項４又は５に記載の紫外線遮蔽膜形成用塗布液を基材に塗布、硬化させてなる紫外線遮蔽膜。
【請求項７】
請求項６に記載の紫外線遮蔽膜が形成された紫外線遮蔽機能を有する基材。
【発明の詳細な説明】
【技術分野】
【０００１】
本発明は、新規な紫外線吸収剤及び該紫外線吸収剤を含有した紫外線遮蔽膜形成用塗布液、紫外線遮蔽膜並びに該紫外線遮蔽膜が形成された紫外線遮蔽機能を有する基材に関する。
【背景技術】
【０００２】
太陽光線、蛍光灯、ブラウン管などの光線中で波長が４００ｎｍ以下の短波長領域の紫外線は、日焼け、しみ、発癌、視力障害など人体への悪影響や、物品に対しても機械的強度の低下、色褪せ等外観の劣化、印刷物の色調の低下なども引き起こす。
【０００３】
こうした種々の問題、とりわけ建築物や自動車の窓からの紫外線による内部の劣化、織物などの色褪せ、人体への日焼けなどを防止するため、窓からの紫外線の透過を抑制することが求められている。こうした紫外線遮蔽のために、紫外線吸収剤を練り込んだり、紫外線吸収剤を含有する塗布液を用いて紫外線遮蔽膜を基材上に形成し、紫外線遮蔽機能を持たせたガラス、プラスチック、フィルムなどが使用されている。また、既に使用されている窓や基材に対しても紫外線吸収剤を含有する塗布液を用いて紫外線遮蔽膜を形成し、紫外線遮蔽機能を持たせることが行われている。
【０００４】
従来使用されている紫外線吸収剤には、サリチル酸系、ベンゾフェノン系、ベンゾトリアゾール系、シアノアクリレート系などがあるが、これら従来の紫外線吸収剤は単独で塗膜を形成することができず、バインダー成分に添加する添加剤としての用途が主である。また、これらの紫外線吸収剤は長期間使用すると蒸散などが起こり、基材の紫外線遮蔽能が低下する問題があった。このため基材の紫外線遮蔽能を長時間持続させるためには紫外線吸収剤を多量に使用することが必要になるが、多量の紫外線吸収剤を使用すると紫外線吸収剤が表面にしみ出したり（ブリードアウト）、基材に曇りが生じたりするという問題があった。
【０００５】
このため、紫外線吸収剤にケイ素を導入することで固定化することが提案されており、ある程度の改善が得られている。とりわけ、耐熱性、耐光性に優れるシリコーン樹脂に組み込めるよう、ベンゾフェノン系の紫外線吸収剤とアルコキシシランを反応させる試みは多く行われている。
【０００６】
例えば、特許第４０９２５２２号公報（特許文献１）には、ヒドロキシベンゾフェノンとエポキシ基を有するアルコキシシランをアンモニウム塩触媒存在下に反応させて得られる硬化性紫外線吸収剤が開示されている。また、特開２０００−１６０１３０号公報（特許文献２）には、テトラヒドロキシベンゾフェノンとイソシアノ基を有するアルコキシシランをスズ触媒存在下に反応させて得られる硬化性紫外線吸収剤が開示されている。前者においてはＰｈ−Ｏ−ＣＨ2−ＣＨ（ＯＨ）−、後者においてはＰｈ−Ｏ−Ｃ（Ｏ）−ＮＨ−の構造で結合が形成されるため、いずれの場合も最終生成物の親水性が高くなり加水分解を受けやすく、紫外線吸収膜を基材表面に形成しても耐湿耐久密着性が不十分であり、また触媒が最終生成物の中に残存し、保存安定性が非常に悪くなるという欠点を持っていた。
【０００７】
また、特開平７−２７８５２５号公報，特許第３６４８２８０号公報（特許文献３，４）には、ヒドロキシベンゾフェノンをアリルエーテル化してヒドロシランを反応させ、アルコキシシランを１つだけ有する硬化性紫外線吸収剤と、それから得られた紫外線吸収膜が開示されている。しかし、ヒドロキシベンゾフェノンアルキルエーテルアルコキシシランは、非常に大きな置換基を持つアルコキシシランであるため、逆に加水分解を受けにくく、単独での製膜性が非常に悪くなり、密着性も不十分であるという欠点を持っていた。
【０００８】
一方、特開昭５７−２１３９０号公報（特許文献５）には、ベンゾフェノン骨格にアミド結合を介してアルコキシシリル基を導入した紫外線吸収剤が開示されているが、これを用いた組成物は、基材との密着性が不十分であった。
また、特開昭５７−２１４７６号公報（特許文献６）には、本発明のベンゾフェノン誘導体（Ｉ−ａ）を包含し得る紫外線吸収剤が記載されているが、開示されている方法で得られた紫外線吸収剤は、縮合し易いため、高分子化、ゲル化し易いという大きな問題があった。
更に、特開昭５８−２１３０７５号公報（特許文献７）には、上記特許文献６のゲル化防止のために、ケイ素原子に結合したアルコキシ基を異種のものとした紫外線吸収剤が開示されているが、製造工程が複雑になるという問題があった。
【０００９】
【特許文献１】特許第４０９２５２２号公報
【特許文献２】特開２０００−１６０１３０号公報
【特許文献３】特開平７−２７８５２５号公報
【特許文献４】特許第３６４８２８０号公報
【特許文献５】特開昭５７−２１３９０号公報
【特許文献６】特開昭５７−２１４７６号公報
【特許文献７】特開昭５８−２１３０７５号公報
【発明の開示】
【発明が解決しようとする課題】
【００１０】
本発明は、上記事情に鑑みなされたもので、ブリードアウトの少ない常温で硬化可能な新規な反応性紫外線吸収剤及び該反応性紫外線吸収剤を含有した硬化性紫外線遮蔽膜形成用塗布液、該塗布液を硬化させてなる密着性に優れ、経時変化の少ない紫外線遮蔽膜、並びに該紫外線遮蔽膜が形成された紫外線遮蔽機能を有する基材を提供することを目的とする。
【課題を解決するための手段】
【００１１】
本発明者は、上記目的を達成するために鋭意検討を重ねた結果、ヒドロキシ基とアルコキシシリル基を有するベンゾフェノン誘導体とシリルオキシ基とアルコキシシリル基を有するベンゾフェノン誘導体の混合物が、ゲル化し難く、保存安定性に優れると共に、ブリードアウトの少ない常温で硬化可能な反応性紫外線吸収剤となり得ることを見出した。この反応性紫外線吸収剤は、加水分解性のないアルキルエーテル結合でケイ素とベンゾフェノンを結ぶことで、他の基材との結合性に優れ、単独で使用した場合でも、製膜性と密着性に優れた紫外線の吸収膜を簡単に作製することが可能となることを知見した。
更に、該反応性紫外線吸収剤、希釈溶媒及び硬化触媒を含有した硬化性紫外線遮蔽膜形成用塗布液は常温で硬化可能であり、該塗布液を硬化させることにより、密着性に優れ、経時変化の少ない硬質な紫外線遮蔽膜が得られることを見出し、本発明をなすに至った。
【００１２】
即ち、本発明の反応性紫外線吸収剤は、紫外線吸収能を持つベンゾフェノン骨格に対し反応性のアルコキシシリル基を有し、この結合する化学構造が加水分解性に抵抗性があるため、優れた密着性を発現する膜を形成可能な構造を有し、該反応性紫外線吸収剤を含有してなる硬化性紫外線遮蔽膜形成用塗布液を基材に塗布、硬化させてなる紫外線遮蔽膜は、紫外線吸収剤のブリードアウトがなく、紫外線吸収能の劣化も少ないものとなり得る。
【００１３】
従って、本発明は、下記に示す反応性紫外線吸収剤及び硬化性紫外線遮蔽膜形成用塗布液、紫外線遮蔽膜並びに該紫外線遮蔽膜が形成された紫外線遮蔽機能を有する基材を提供する。
〔請求項１〕
下記一般式（Ｉ）
【化１】
2010111715.tif 000002
〔式中、Ａ1はＡ2〜Ａ10で表されるいずれかの基、Ａ2〜Ａ9は水素原子、ヒドロキシ基、炭素数１〜５のアルキル基、炭素数１〜５のアルコキシ基、又は下記式（ａ）
−Ｏ−（ＣＨ2）m+2−ＳｉＲ11n（ＯＲ12）3-n            （ａ）
（式中、Ｒ11，Ｒ12は炭素数１〜５のアルキル基を示す。ｍは１〜５の整数、ｎは０〜２の整数を示す。）
で示される基であり、Ａ1〜Ａ9の少なくとも１つは式（ａ）で示される基であり、Ａ10はヒドロキシ基又は下記式（ｂ）
−ＯＳｉＲ11n（ＯＲ12）3-n                            （ｂ）
（Ｒ11，Ｒ12，ｎは上記と同じである。）
で示される基である。〕
において、Ａ10がヒドロキシ基であるベンゾフェノン誘導体（Ｉ−ａ）と、Ａ10が式（ｂ）で示される基であるベンゾフェノン誘導体（Ｉ−ｂ）の混合物からなる反応性紫外線吸収剤。
〔請求項２〕
ベンゾフェノン誘導体（Ｉ−ａ）とベンゾフェノン誘導体（Ｉ−ｂ）の割合が、質量比として５０：５０〜９９：１である請求項１記載の反応性紫外線吸収剤。
〔請求項３〕
式（ａ）及び式（ｂ）において、Ｒ12が、メチル基又はエチル基である請求項１又は２記載の反応性紫外線吸収剤。
〔請求項４〕
反応性紫外線吸収剤、希釈溶媒、硬化触媒を含有した常温で硬化可能な硬化性紫外線遮蔽膜形成用塗布液において、前記反応性紫外線吸収剤の少なくとも一部が請求項１〜３のいずれか１項に記載の反応性紫外線吸収剤であることを特徴とする硬化性紫外線遮蔽膜形成用塗布液。
〔請求項５〕
硬化触媒が、チタン化合物又はアルミニウム化合物である請求項４に記載の紫外線遮蔽膜形成用塗布液。
〔請求項６〕
請求項４又は５に記載の紫外線遮蔽膜形成用塗布液を基材に塗布、硬化させてなる紫外線遮蔽膜。
〔請求項７〕
請求項６に記載の紫外線遮蔽膜が形成された紫外線遮蔽機能を有する基材。
【発明の効果】
【００１４】
本発明の反応性紫外線吸収剤は保存安定性に優れ、これを用いた硬化性紫外線遮蔽膜形成用塗布液は常温で硬化し、紫外線吸収剤のブリードアウトがなく、ガラスやプラスチックとの密着性に優れ、外部からの引っかきや経時で傷や脱離することのない紫外線遮蔽膜を形成できる。これにより、基材に長期間安定な紫外線遮蔽機能を付与することが可能となった。
【発明を実施するための最良の形態】
【００１５】
以下、本発明を詳細に説明する。
本発明の反応性紫外線吸収剤は、下記一般式（Ｉ）において、Ａ10がヒドロキシ基であるベンゾフェノン誘導体（Ｉ−ａ）と、Ａ10が式（ｂ）で示される基であるベンゾフェノン誘導体（Ｉ−ｂ）の混合物からなる。
【００１６】
【化２】
2010111715.tif 000003
〔式中、Ａ1はＡ2〜Ａ10で表されるいずれかの基、Ａ2〜Ａ9は水素原子、ヒドロキシ基、炭素数１〜５のアルキル基、炭素数１〜５のアルコキシ基、又は下記式（ａ）
−Ｏ−（ＣＨ2）m+2−ＳｉＲ11n（ＯＲ12）3-n            （ａ）
（式中、Ｒ11，Ｒ12は炭素数１〜５のアルキル基を示す。ｍは１〜５の整数、ｎは０〜２の整数を示す。）
で示される基であり、Ａ1〜Ａ9の少なくとも１つは式（ａ）で示される基であり、Ａ10はヒドロキシ基又は下記式（ｂ）
−ＯＳｉＲ11n（ＯＲ12）3-n                            （ｂ）
（Ｒ11，Ｒ12，ｎは上記と同じである。）
で示される基である。〕
【００１７】
上記式中、Ａ1は後述するＡ2〜Ａ10で表されるいずれかの基である。Ａ2〜Ａ9は、水素原子、ヒドロキシ基、メチル基、エチル基、プロピル基、イソプロピル基、ブチル基、イソブチル基、ｔｅｒｔ−ブチル基、ペンチル基、ネオペンチル基等の炭素数１〜５のアルキル基、メトキシ基、エトキシ基、プロポキシ基、イソプロポキシ基、ブトキシ基、イソブトキシ基、ｓｅｃ−ブトキシ基、ｔｅｒｔ−ブトキシ基等の炭素数１〜５のアルコキシ基、又は下記式（ａ）で示される基であり、Ａ1〜Ａ9の少なくとも１つは式（ａ）で示される基である。
【００１８】
−Ｏ−（ＣＨ2）m+2−ＳｉＲ11n（ＯＲ12）3-n            （ａ）
式（ａ）中、Ｒ11，Ｒ12は、メチル基、エチル基、プロピル基、イソプロピル基、ブチル基、イソブチル基、ｔｅｒｔ−ブチル基、ペンチル基、ネオペンチル基等の炭素数１〜５のアルキル基を示し、Ｒ11はメチル基が好ましく、Ｒ12はメチル基、エチル基が好ましく、特にメチル基が好ましい。ｍは１〜５、好ましくは１〜３の整数、ｎは０〜２の整数、好ましくは０又は１、特に好ましくは０である。
【００１９】
Ａ10は、ヒドロキシ基又は下記式（ｂ）で示される基である。
−ＯＳｉＲ11n（ＯＲ12）3-n                            （ｂ）
式（ｂ）中のＲ11，Ｒ12，ｎは上記と同じである。
【００２０】
これらの中で、Ａ1は水素原子又はＡ10、即ちヒドロキシ基又は式（ｂ）で示される基が好ましく、Ａ2、Ａ4〜Ａ7、Ａ9は水素原子が好ましく、Ａ3は水素原子、式（ａ）で示される基が好ましく、Ａ8は式（ａ）で示される基であることが好ましい。
【００２１】
本発明の紫外線吸収剤は、一般式（Ｉ）において、Ａ10がヒドロキシ基であるベンゾフェノン誘導体（Ｉ−ａ）と、Ａ10が式（ｂ）で示される基であるベンゾフェノン誘導体（Ｉ−ｂ）との混合物である。
ベンゾフェノン誘導体（Ｉ−ａ）は、紫外線吸収剤としては公知の物質であり、これは弱酸性であるヒドロキシ基と酸により容易に加水分解・縮合し、高分子化、ゲル化し易く、保存安定性に問題があるが、Ａ10のヒドロキシ基を−ＳｉＲ11n（ＯＲ12）3-nでブロックしたベンゾフェノン誘導体（Ｉ−ｂ）と共存させることにより、保存安定性が著しく向上し、これを用いた塗布液は安定した硬化被膜が得られる。
【００２２】
本発明の紫外線吸収剤において、ベンゾフェノン誘導体（Ｉ−ａ）とベンゾフェノン誘導体（Ｉ−ｂ）の割合は、質量比として、５０：５０〜９９：１であることが好ましく、より好ましくは６０：４０〜９８：２、特に８０：２０〜９７：３であることが好ましい。ベンゾフェノン誘導体（Ｉ−ａ）の割合が多すぎると保存安定性が不十分となることがあり、ベンゾフェノン誘導体（Ｉ−ａ）の割合が少なすぎると紫外線吸収性が低下したり、コスト的に不利になることがある。
【００２３】
本発明の紫外線吸収剤は、ベンゾフェノン誘導体（Ｉ−ａ）とベンゾフェノン誘導体（Ｉ−ｂ）を別々に製造して混合してもよいが、下記方法により製造することが好ましい。
【００２４】
下記一般式（ＩＩ）
【化３】
2010111715.tif 000004
（式中、Ｒ1〜Ｒ9は、水素原子、メチル基、エチル基、プロピル基、イソプロピル基、ブチル基、イソブチル基、ｔｅｒｔ−ブチル基、ペンチル基、ネオペンチル基等の炭素数１〜５のアルキル基、メトキシ基、エトキシ基、プロポキシ基、イソプロポキシ基、ブトキシ基、イソブトキシ基、ｓｅｃ−ブトキシ基、ｔｅｒｔ−ブトキシ基等の炭素数１〜５のアルコキシ基、又はヒドロキシ基で、Ｒ1〜Ｒ9の少なくとも１つはヒドロキシ基であり、Ｒ10はヒドロキシ基である。）
で表される２つ以上のヒドロキシ基を有するベンゾフェノンと、下記一般式（ＩＩＩ）
【化４】
2010111715.tif 000005
（式中、Ｘはヨウ素原子、臭素原子又は塩素原子から選ばれるハロゲン原子で、ｍは１〜５、好ましくは１〜３の整数を示す。）
で表される脂肪族不飽和基含有化合物を反応させて、下記式（ｃ）
−Ｏ−（ＣＨ2）m−ＣＨ＝ＣＨ2                        （ｃ）
（式中、ｍは上記と同じ。）
で表される脂肪族不飽和基を有するベンゾフェノンを合成した後、これに下記一般式（ＩＶ）
Ｈ−ＳｉＲ11n（ＯＲ12）3-n                           （ＩＶ）
（式中、Ｒ11，Ｒ12は、メチル基、エチル基、プロピル基、イソプロピル基、ブチル基、イソブチル基、ｔｅｒｔ−ブチル基、ペンチル基、ネオペンチル基等の炭素数１〜５のアルキル基を示す。ｎは０〜２の整数、好ましくは０又は１である。）
で表されるヒドロ基を有するアルコキシシランを、白金触媒の存在下で反応させることにより得られる。
【００２５】
本発明の原料である上記一般式（ＩＩ）で表わされる２つ以上のヒドロキシ基を有するベンゾフェノンは、２つ以上のヒドロキシ基を有するフェノール類と、芳香族カルボン酸類との反応により、ポリヒドロキシベンゾフェノン類として容易に製造することができる（例えば、特開平５−７０３９７号公報参照）。
【００２６】
具体的には、Ｒ10はヒドロシリル基、２，４−ジヒドロキシベンゾフェノン、２，３，４−トリヒドロキシベンゾフェノン、２，４，４’−トリヒドロキシベンゾフェノン、２，２’，４−トリヒドロキシベンゾフェノン、２，２’，３，４−テトラヒドロキシベンゾフェノン、２，３，４，４’−テトラヒドロキシベンゾフェノン、２，２’，４，４’−テトラヒドロキシベンゾフェノン、２，２’，３，４，４’−ペンタヒドロキシベンゾフェノン、２，３−ジヒドロキシ−４−メトキシベンゾフェノン、２，２’−ジヒドロキシ−４−メトキシベンゾフェノン、２，４−ジヒドロキシ−４’−メトキシベンゾフェノン、２，２’−ジヒドロキシ−３，４−ジメトキシベンゾフェノン、２，３−ジヒドロキシ−４，４’−ジメトキシベンゾフェノン、２，２’−ジヒドロキシ−４，４’−ジメトキシベンゾフェノン、４−メトキシ−２，２’，４’−トリヒドロキシベンゾフェノン、４−ブトキシ−２，２’，４’−トリヒドロキシベンゾフェノン、及び３，４−ジメトキシ−２，２’，４’−トリヒドロキシベンゾフェノンなどが挙げられる。
【００２７】
上記式（ｃ）で表される脂肪族不飽和基を有するベンゾフェノンは、一般式（ＩＩ）で表される２つ以上のヒドロキシ基を有するベンゾフェノンのヒドロキシ基と、一般式（ＩＩＩ）で表される脂肪族不飽和基含有化合物のハロゲン原子とを反応させることにより、エーテル結合を有するベンゾフェノンとして容易に製造することができる。
【００２８】
これは、上記一般式（ＩＩ）で表される化合物と、アリルクロライドやアリルブロマイド、アリルヨージドのような上記一般式（ＩＩＩ）で表される化合物とを、アルカリ金属水酸化物、アルカリ土類金属水酸化物、アルカリ金属アルコキサイド、アルカリ土類金属アルコキサイド、アルカリ金属炭酸塩、アルカリ土類金属炭酸塩、アミン類のような塩基の存在下に、必要に応じて、ケトン、エステル、エーテル等の反応に不活性な溶媒中で、又は無溶媒で反応させることにより、上記式（ｃ）で表される脂肪族不飽和基を有するベンゾフェノンを容易に合成することができる。反応は、室温〜約２００℃の範囲で行い得るが、好ましくは５０℃〜１５０℃で行われる。通常、反応は、１２０℃程度の加温下の場合、約３０分〜１０時間程度で完了する。
【００２９】
ここで、上記一般式（ＩＩ）で表される化合物と、上記一般式（ＩＩＩ）で表される化合物との反応割合は、一般式（ＩＩ）で表される化合物中のヒドロキシ基が、一般式（ＩＩＩ）で表される化合物中のハロゲン原子に対してモル比で過剰になるように反応させればよい。好ましくは、ヒドロキシ基ｎ個有する一般式（ＩＩ）で表される化合物１モルに対して一般式（ＩＩＩ）で表される化合物中のハロゲン原子（通常１個）を（ｎ−１）モル以上（（ｎ−１）＋０．５）モル以下、特に（ｎ−１）モル以上（（ｎ−１）×１．１）モル以下とすることが好ましい。例えば、一般式（ＩＩ）で表される化合物が２個のヒドロキシ基を有する場合、一般式（ＩＩＩ）で表される化合物は、一般式（ＩＩ）で表される化合物１モルに対して１〜１．５モル、特に１〜１．１モル、一般式（ＩＩ）で表される化合物が３個のヒドロキシ基を有する場合、一般式（ＩＩＩ）で表される化合物は、一般式（ＩＩ）で表される化合物１モルに対して２〜２．５モル、特に２〜２．２モルとすることが好ましい。
【００３０】
得られる反応物（式（ｃ）で表される脂肪族不飽和基を有するベンゾフェノン）は、一般式（Ｉ）において、式（ａ）で表される基が式（ｃ）で表される基に置き換わったものである。
【００３１】
次に、得られた式（ｃ）で表される脂肪族不飽和基を有するベンゾフェノンの脂肪族不飽和基と、上記一般式（ＩＶ）で表されるヒドロ基を有するアルコキシシランのヒドロシリル基とを、塩化白金酸あるいはシロキサン系の触媒の存在下に、必要に応じて、トルエン、テトラヒドロフラン等の反応に不活性な溶媒中で、又は無溶媒で反応させることにより、本発明の紫外線吸収剤を容易に合成することができる。
【００３２】
上記一般式（ＩＶ）で表されるヒドロ基を有するアルコキシシランは、メトキシ基、エトキシ基、プロポキシ基、ブトキシ基等を１〜３個有するヒドロシラン化合物であり、具体的には、トリメトキシシラン、トリエトキシシラン、トリプロポキシシラン、トリブトキシシラン、ジメトキシメチルシラン、ジエトキシメチルシラン、ジプロポキシメチルシラン、ジブトキシメチルシラン等が例示でき、トリメトキシシラン、トリエトキシシランが好ましい。
【００３３】
上記反応は、室温〜約２００℃の範囲で行い得るが、好ましくは約３０℃〜約１００℃で行われる。トリメトキシシランを用いる場合、反応は、常温〜６０℃程度の加温下で約３０分〜２時間程度で完了する。
【００３４】
ここで、上記式（ｃ）で表される脂肪族不飽和基を有するベンゾフェノンと、上記一般式（ＩＶ）で表されるアルコキシシランとの反応割合は、上記式（ｃ）で表される脂肪族不飽和基を有するベンゾフェノンの脂肪族不飽和基１モルに対して、上記一般式（ＩＶ）で表されるアルコキシシランが過剰となるように反応させればよく、好ましくは１．０１〜２モル、特に好ましくは１．１〜１．５モルである。この範囲で反応させることにより、上記式（ｃ）で表される脂肪族不飽和基を有するベンゾフェノン中に存在するヒドロキシ基の一部又は全部と式（ＩＶ）で表されるアルコキシシランが反応して式（ｂ）で示される基が生成され、これにより上記ベンゾフェノン誘導体（Ｉ−ａ）とベンゾフェノン誘導体（Ｉ−ｂ）の望ましい比率の混合物を得ることができる。
【００３５】
次に、本発明の第二の態様である硬化性紫外線遮蔽膜形成用塗布液は、反応性紫外線吸収剤、希釈溶媒、硬化触媒を含有してなるものであり、該反応性紫外線吸収剤の少なくとも一部又は全部として上記反応性紫外線吸収剤を配合してなるものである。該硬化性紫外線遮蔽膜形成用塗布液は、常温で硬化可能なものであり、シリコーンハードコート又はトップコートとして定義されるコーティング組成物として使用することができる。
【００３６】
本発明の硬化性紫外線遮蔽膜形成用塗布液は、反応性紫外線吸収剤として、上記反応性紫外線吸収剤を少なくとも含有するものであるが、その硬化は反応性紫外線吸収剤のアルコキシシリル基の加水分解と、それに続くシラノールの縮合重合による高分子化によって起こり、他のバインダー成分は必ずしも必須ではなく、該反応性紫外線吸収剤のみで硬化膜を形成し、このように紫外線吸収剤自体が重合して形成した塗膜は、堅牢であって、紫外線吸収剤のブリードアウトはない。また、使用目的により、その用途のコーティング剤に使用されているバインダー成分を配合してもよい。
【００３７】
硬化性紫外線遮蔽膜形成用塗布液に使用する反応性紫外線吸収剤としては、上述した反応性紫外線吸収剤を単独で使用してもよいが、他の紫外線吸収剤と併用してもよい。併用する紫外線吸収剤としては特に限定されないが、例えば、ＺｎＯ、ＣｅＯ2、ＴｉＯ2などの無機紫外線吸収剤を用いることができる。
なお、他の紫外線吸収剤と併用する場合、本発明の上記反応性紫外線吸収剤の使用量は、反応性紫外線吸収剤中３０〜１００質量％、特に５０〜１００質量％の範囲で用いることが好ましい。本発明の上記反応性紫外線吸収剤の使用量が少なすぎると紫外線吸収性能に優れた硬化被膜の形成が行われない場合がある。
【００３８】
また、硬化性紫外線遮蔽膜形成用塗布液中の反応性紫外線吸収剤の含有量は、通常の使用においては５〜６０質量％であることが望ましい。含有量が５質量％未満であると塗布硬化して得られる紫外線遮蔽膜の紫外線遮蔽能が低くなる場合があり、６０質量％を超えるとその他の固形分を添加しない場合でも塗布液の粘度が上昇し、塗布性が悪化するおそれがある。
なお、本発明の上記反応性紫外線吸収剤以外の紫外線吸収剤を併用する場合は、塗布液中の反応性紫外線吸収剤濃度はこれより低くてもよく、１〜１２質量％、特に１〜６質量％の添加濃度で十分実用性のある硬化性紫外線遮蔽膜形成用塗布液が得られる。
【００３９】
また、この反応性紫外線吸収剤には湿気硬化性があり、常温での硬化速度を実用的なものとするために、硬化性紫外線遮蔽膜形成用塗布液に硬化触媒を添加する。硬化触媒としては、塩酸、硫酸、パラトルエンスルホン酸のような酸、トリエチルアミン、トリブチルアミン、テトラブチルアンモニウムハイドロオキサイドのような塩基、ジブチルスズオクテート、アルミニウムアセチルアセトネート、チタンテトラブトキサイドのようなスズ化合物やアルミニウム化合物、チタン化合物のような金属化合物を触媒としていずれを用いてもよいが、中でもチタン化合物、アルミニウム化合物が好ましく、とりわけチタンテトラブトキサイドやアルミニウムアセチルアセトネートが好ましい。
【００４０】
硬化触媒の使用量は触媒量でよいが、好ましくは本発明の紫外線吸収剤１００質量部に対して０．０１〜１０質量部、特に０．１〜５質量部であることが好ましい。硬化触媒の添加量が少なすぎると硬化が不十分となることがあり、多すぎると塗布液がゲル化し易くなることがある。
【００４１】
硬化性紫外線遮蔽膜形成用塗布液中の希釈溶媒は特に限定されるものではなく、塗布条件や塗布環境、塗布液中の固形分の種類に合わせて選択可能であり、例えば、メタノール、エタノール、イソブチルアルコール等のアルコール類、エチレングリコールモノメチルエーテル、エチレングリコールモノエチルエーテル等のエーテルアルコール類、酢酸メチルや酢酸エチル等のエステル類、メチルエチルケトンやシクロヘキサノン等のケトン類など各種溶媒が使用可能である。また用途によって１種又は２種以上の溶媒を組み合わせて使用したり、ダイアセトンアルコールのようなケトンとアルコールを一分子内に有する化合物でもよい。特に、基板としてポリカーボネート樹脂を用いる場合、基板を侵さず、反応性紫外線吸収剤をよく溶解させる溶剤として、ダイアセトンアルコールが好ましい。
希釈溶媒の使用量は、他のバインダー樹脂を用いない場合は、本発明の紫外線吸収剤１００質量部に対して１００〜２，０００質量部、特に２００〜１，０００質量部であることが好ましい。他のバインダー樹脂を用いる場合は、塗布液中の固形分濃度が５〜５０質量％となる量とすることが好ましい。
【００４２】
また、硬化性紫外線遮蔽膜形成用塗布液中の反応性紫外線吸収剤以外の固形分として、コロイダルシリカ、Ａｌ2Ｏ3、ＴｉＯ2、ＺｒＯ2等の無機超微粒子、種々のシランカップリング剤等を１種又は２種以上添加してもよい。これによって塗布液の塗布性の改良、塗布膜の硬度の改良、基材への密着力の改良などがなされる。
反応性紫外線吸収剤以外の固形分量としては、硬化性紫外線遮蔽膜形成用塗布液中０〜５０質量％、特に１〜３０質量％とすることが好ましい。
【００４３】
本発明の硬化性紫外線遮蔽膜形成用塗布液は、上記各成分を常法に準じて混合することにより調製できる。
このようにして得られた本発明の硬化性紫外線遮蔽膜形成用塗布液を、ガラス、プラスチック、フィルムなどの基材に塗布し、常温で硬化させることによって基材上に長期間安定な紫外線遮蔽能を持つ紫外線遮蔽膜を形成することができる（本発明の第三の態様）。
【００４４】
本発明の第四の態様では、上記の硬化性紫外線遮蔽膜形成用塗布液を、シリコーンハードコート又はＵＶ硬化性コーティングとして固体基材の表面に塗布することにより、耐摩耗性及び耐紫外線性の改善された被覆固体基材を与える。かかる被覆固体基材は、往々にして耐候性基材と呼ばれる。
【００４５】
本発明において、使用し得る固体基材には、ポリカーボネート、ポリ（メタクリル酸メチル）をはじめとするアクリル系ポリマー類、ポリ（エチレンテレフタレート）やポリ（ブチレンテレフタレート）のようなポリエステル類、ポリアミド類、ポリイミド類、アクリロニトリル−スチレン共重合体、スチレン−アクリロニトリル−ブタジエン共重合体、ポリ塩化ビニル、ポリスチレン、ポリスチレンとポリフェニレンエーテルのブレンド、ブチレート、ポリエチレンなどのポリマー基材が含まれる。熱可塑性プラスチック基材は、顔料を含んでいても含んでいなくてもよい。更に、固体基材には、金属基材、ガラス、セラミック及びテキスタイルも包含される。また、これら基材を各種塗料で塗装した面でもよい。
【００４６】
硬化性紫外線遮蔽膜形成用塗布液の塗布方法は、特に限定されるものではなく、スピンコート法、スプレーコート法、ディップコート法、スクリーン印刷法、布や刷毛による方法等、処理液を平坦にかつ薄く均一に塗布できる方法であればいかなる方法でもよい。基材上に形成された紫外線遮蔽膜は基材に長期間安定な紫外線遮蔽機能を付与すると共に、基材そのものの紫外線による劣化を抑制する。このようにして紫外線遮蔽膜が形成された基材は長期間安定な紫外線遮蔽機能を有する。
【００４７】
また、上記固体基材に塗布される硬化性紫外線遮蔽膜形成用塗布液のコーティングの厚さに関しては何ら制限はなく、使用目的や使用用途により適宜選択すればよいが、０．５〜５０μｍの厚さである場合が多く、好ましくは１〜１５μｍの厚さである。
【実施例】
【００４８】
以下、合成例、調製例、実施例及び比較例を示し、本発明を具体的に説明するが、本発明は下記の実施例に制限されるものではない。
【００４９】
以下にまず、反応性紫外線吸収剤の合成例を示す。
なお、４−アリロキシ−２−ヒドロキシベンゾフェノンについては、アルドリッチ社より入手した。
【００５０】
［合成例１］アリル化紫外線吸収剤の調製
温度計、加熱還流装置の付いたフラスコに、２，２’，４，４’−テトラヒドロキシベンゾフェノン１００ｇ（０．４０６ｍｏｌ）とメチルイソブチルケトン（ＭＩＢＫと略記）５００ｇを入れ、撹拌することで溶解させた。これに、アリルブロマイド１００ｇ（０．８２ｍｏｌ）と無水炭酸カリウム１３８ｇ（１ｍｏｌ）を加え、激しく撹拌しながら、外部からオイルバスにより１１０℃で５時間加熱した。
生成した臭化カリウムの塩を濾過により除いた。この反応溶液は、減圧ストリップにより溶媒ＭＩＢＫを除いたところ、約１００ｇの２，２’−ジヒドロキシ−４，４’−ジアリロキシベンゾフェノンの赤色高粘度オイルを得た。これに、メタノールを加えて結晶化させた後、濾過することで８８．６ｇ（０．２７２ｍｏｌ）の黄色固体の２，２’−ジヒドロキシ−４，４’−ジアリロキシベンゾフェノンを得た（収率６７％、融点９５℃）。
【００５１】
［合成例２］シリル化紫外線吸収剤（１）の調製
２，２’−ジヒドロキシ−４，４’−ジアリロキシベンゾフェノン３２．６ｇ（０．１ｍｏｌ）を７０ｍｌのトルエン中に懸濁した。これに白金触媒ＰＬ５０−Ｔ（信越化学工業（株）製）を２滴加え、温度を６５℃に上げて２９．３ｇ（０．２４ｍｏｌ）のトリメトキシシランを加えた。
温度を約６５〜８５℃に約１〜２時間保ち、しかる後に反応混合物を冷却し、ワコーゲルＣ−１００の５ｇを加え、白金触媒を吸着させた後、濾過し、溶剤を減圧ストリップにより除き、赤色のオイル状物５１．９ｇ（０．０９１ｍｏｌ）を得た。主生成物のＮＭＲスペクトルは、２，２’−置換−４，４’−ビス（トリメトキシシリルプロポキシ）ベンゾフェノンの構造と一致した（収率９１％）。組成質量比は、２，２’−ジヒドロキシ−４，４’−ビス（トリメトキシシリルプロポキシ）ベンゾフェノン：２−ヒドロキシ−２’−トリメトキシシリルオキシ−４，４’−ビス（トリメトキシシリルプロポキシ）ベンゾフェノン：２，２’−ビス（トリメトキシシリルオキシ）−４，４’−ビス（トリメトキシシリルプロポキシ）ベンゾフェノン＝７１：１１：１７の混合物であった。このシランを、ＵＶｓｉｌａｎｅ（１）と略記する。
【００５２】
［合成例３］シリル化紫外線吸収剤（２）の調製
４−アリロキシ−２−ヒドロキシベンゾフェノン２５．４ｇ（０．１ｍｏｌ）を７０ｍｌのトルエン中に懸濁した。これに白金触媒ＰＬ５０−Ｔ（信越化学工業（株）製）を２滴加え、温度を６５℃に上げて３１．７ｇ（０．２６ｍｏｌ）のトリメトキシシランを加えた。
温度を約６５〜８５℃に約１〜２時間保ち、しかる後に反応混合物を冷却し、ワコーゲルＣ−１００の５ｇを加え、白金触媒を吸着させた後、濾過し、溶剤を減圧ストリップにより除き、黄色のオイル状物３４．８ｇ（０．０９２ｍｏｌ）を得た。主生成物のＮＭＲスペクトルは、２−置換−４−トリメトキシシリルプロポキシベンゾフェノンの構造と一致した（収率９２％）。組成質量比は、２−ヒドロキシ−４−トリメトキシシリルプロポキシベンゾフェノン：２−トリメトキシシリルオキシ−４−トリメトキシシリルプロポキシベンゾフェノン＝９０：１０の混合物であった。このシランを、ＵＶｓｉｌａｎｅ（２）と略記する。
【００５３】
［比較合成例１］シリル化紫外線吸収剤（３）の調製
４−アリロキシ−２−ヒドロキシベンゾフェノン２５．４ｇ（０．１ｍｏｌ）を７０ｍｌのトルエン中に懸濁した。これに白金触媒ＰＬ５０−Ｔ（信越化学工業（株）製）を２滴加え、温度を４０℃に上げて２４．４ｇ（０．２ｍｏｌ）のトリメトキシシランを加えた。
温度を約３５〜４５℃に約１〜２時間保ち、しかる後に反応混合物を冷却し、ワコーゲルＣ−１００の５ｇを加え、白金触媒を吸着させた後、濾過し、溶剤を減圧ストリップにより除き、橙色のオイル状物２３．４ｇ（０．０６２ｍｏｌ）を得た。主生成物のＮＭＲスペクトルは、一部未反応の原料を含む２−ヒドロキシ−４−トリメトキシシリルプロポキシベンゾフェノンの構造と一致した（収率６２％）。このシランを、ＵＶｓｉｌａｎｅ（３）と略記する。
【００５４】
これらのシリル化紫外線吸収剤のＵＶ吸収スペクトル極大波長（０．０１質量％ＴＨＦ溶液）を測定し、表１に示した。分子内にフェノール性水酸基を多く持つものは、近赤外領域により大きな吸収を持つことがわかる。
【００５５】
【表１】
2010111715.tif 000006
【００５６】
以下に、反応性紫外線吸収剤を用いた塗布液の実施例を示す。
［調製例１］
１０ｇの反応性紫外線吸収剤ＵＶｓｉｌａｎｅ（１）と９０ｇのメチルエチルケトン（ＭＥＫ）を混合撹拌し、均一に溶解した。更に、硬化触媒としてアルミニウムアセチルアセトネート０．２ｇを加えて混合撹拌し、硬化性紫外線遮蔽膜形成用塗布液（１−Ｍ−Ａｌと略記）を得た。
【００５７】
［調製例２］
１０ｇの反応性紫外線吸収剤ＵＶｓｉｌａｎｅ（１）と９０ｇのメチルエチルケトン（ＭＥＫ）を混合撹拌し、均一に溶解した。更に、硬化触媒としてテトラブトキシチタネート０．２ｇを加えて混合撹拌し、硬化性紫外線遮蔽膜形成用塗布液（１−Ｍ−Ｔｉと略記）を得た。
【００５８】
［比較調製例１］
１０ｇの反応性紫外線吸収剤ＵＶｓｉｌａｎｅ（３）と９０ｇのメチルエチルケトン（ＭＥＫ）を混合撹拌し、均一に溶解した。更に、硬化触媒としてアルミニウムアセチルアセトネート０．２ｇを加えて混合撹拌し、硬化性紫外線遮蔽膜形成用塗布液（３−Ｍ−Ａｌと略記）を得た。
【００５９】
［比較調製例２］
１０ｇの反応性紫外線吸収剤ＵＶｓｉｌａｎｅ（３）と９０ｇのメチルエチルケトン（ＭＥＫ）を混合撹拌し、均一に溶解した。更に、硬化触媒としてテトラブトキシチタネート０．２ｇを加えて混合撹拌し、硬化性紫外線遮蔽膜形成用塗布液（３−Ｍ−Ｔｉと略記）を得た。
【００６０】
［調製例３］
１０ｇの反応性紫外線吸収剤ＵＶｓｉｌａｎｅ（２）と９０ｇのメチルエチルケトン（ＭＥＫ）を混合撹拌し、均一に溶解した。更に、硬化触媒としてアルミニウムアセチルアセトネート０．２ｇを加えて混合撹拌し、硬化性紫外線遮蔽膜形成用塗布液（２−Ｍ−Ａｌと略記）を得た。
【００６１】
［調製例４］
１０ｇの反応性紫外線吸収剤ＵＶｓｉｌａｎｅ（２）と９０ｇのメチルエチルケトン（ＭＥＫ）を混合撹拌し、均一に溶解した。更に、硬化触媒としてテトラブトキシチタネート０．２ｇを加えて混合撹拌し、硬化性紫外線遮蔽膜形成用塗布液（２−Ｍ−Ｔｉと略記）を得た。
【００６２】
上記調製例で得られた塗布液の組成及び溶液物性の結果を表２に示した。なお、塗布液の物性（外観、屈折率、粘度、不揮発分）は下記方法により評価した。
《外観》
塗布液を透明なガラス瓶に入れ、色、容態等を目視にて観察した。
《屈折率》
屈折率計ＲＸ−７０００α（アタゴ社製）を用いて、２５℃での屈折率を測定した。
《粘度》
細管式動粘度計（柴田科学社製）を用いて、２５℃の粘度を測定した。
《不揮発分》
アルミシャーレに試料を入れ、１０５℃のオーブンに３時間保管した後の質量減少率から計算した。
【００６３】
［実施例１〜４、比較例１，２］
調製例で得られた硬化性紫外線遮蔽膜形成用塗布液を３ｍｍのソーダライム系ガラス基板上にかけ流すことで全面に塗布し、常温（２５℃）で１日硬化して紫外線遮蔽膜を得た。
【００６４】
得られた紫外線遮蔽膜の外観、膜厚、表面状態、ＵＶカット波長、密着性、硬さを下記方法により測定し、これら膜物性の結果を表２に記した。
《外観》
ガラス基板表面に形成された膜を目視により観察した。
《膜厚》
膜厚は、ミツトヨ製マイクロメータで測定した。
《表面状態》
ガラス基板表面に形成された膜を指で触り、べとつき感がないものを良好、指で押した後が残り、べとつき感があるものをタックありとした。
《ＵＶカット波長》
（株）日立製作所製Ｓｐｅｃｔｒｏｐｈｏｔｏｍｅｔｅｒ  Ｕ−３３１０で測定した。
紫外線遮蔽膜の透過率を（株）日立製作所製の分光光度計を用いて測定し、紫外線透過を遮蔽するカットオフを算出した。なお、ガラス基板のＵＶカット波長は、２８０ｎｍである。
《密着性》
１ｃｍ×１ｃｍの領域に６本×６本の２５個の碁盤目状に切れ込みを入れ、セロハンテープ（日東電工社製）で剥離試験を行い、全く剥がれないものを良好又は１００％とし、剥がれたものは、剥がれない部分の面積％を記載した。
《硬さ》
塗布硬化してから１日後に膜表面の観察を行い、爪で膜に傷が付くかどうかを調べ、下記基準で評価した。
○：膜が爪で全く傷が付かない、×：膜が爪で傷が付く、ＮＧ：測定できず
【００６５】
ＵＶｓｉｌａｎｅ（３）を含む塗布液からは、Ａｌ触媒であってもＴｉ触媒であっても良好な膜が得られないのに対し、ＵＶｓｉｌａｎｅ（１）あるいは（２）を含む塗布液からは、とりわけアルミニウム触媒を用いた場合に、良好な膜が得られた。
【００６６】
【表２】
2010111715.tif 000007
【００６７】
［ＵＶｓｉｌａｎｅ］
ＵＶｓｉｌａｎｅ（１）：合成例２で得られたシリル化紫外線吸収剤
ＵＶｓｉｌａｎｅ（２）：合成例３で得られたシリル化紫外線吸収剤
ＵＶｓｉｌａｎｅ（３）：比較合成例１で得られたシリル化紫外線吸収剤
［溶剤］
ＭＥＫ：メチルエチルケトン
［触媒］
Ａｌ：Ａｌ（ａｃａｃ）3
Ｔｉ：テトラブトキシチタネート
【００６８】
［調製例５］
１０ｇの反応性紫外線吸収剤ＵＶｓｉｌａｎｅ（１）と９０ｇのダイアセトンアルコール（ＤＡＡ）を混合撹拌し、均一に溶解した。更に、硬化触媒としてテトラブトキシチタネート０．２ｇを加えて混合撹拌し、硬化性紫外線遮蔽膜形成用塗布液（１−Ｄ−Ｔｉと略記）を得た。
【００６９】
［調製例６］
１０ｇの反応性紫外線吸収剤ＵＶｓｉｌａｎｅ（２）と９０ｇのダイアセトンアルコール（ＤＡＡ）を混合撹拌し、均一に溶解した。更に、硬化触媒としてテトラブトキシチタネート０．２ｇを加えて混合撹拌し、硬化性紫外線遮蔽膜形成用塗布液（２−Ｄ−Ｔｉと略記）を得た。
【００７０】
［比較調製例３］
１０ｇの反応性紫外線吸収剤ＵＶｓｉｌａｎｅ（３）と９０ｇのダイアセトンアルコール（ＤＡＡ）を混合撹拌し、均一に溶解した。更に、硬化触媒としてテトラブトキシチタネート０．２ｇを加えて混合撹拌し、硬化性紫外線遮蔽膜形成用塗布液（３−Ｄ−Ｔｉと略記）を得た。
【００７１】
上記調製例で得られた塗布液の組成及び溶液物性の結果を表３に示した。なお、塗布液の物性（外観、粘度、不揮発分）は上述した方法により評価した。
【００７２】
［実施例５，６、比較例３］
調製例で得られた硬化性紫外線遮蔽膜形成用塗布液を０．５ｍｍのポリカーボネート基板（三菱エンジニアリングプラスチック社製、ユーピロンシートＮＦ２０００  ０．５ｍｍ  クリヤ）上にかけ流すことにより全面に塗布し、１０５℃で１時間硬化して紫外線遮蔽膜を得た。
【００７３】
得られた紫外線遮蔽膜の外観、膜厚、硬さ、密着性、煮沸密着性を下記方法により測定し、これら膜物性の結果を表３に記した。
《外観》
ポリカーボネート基板上に形成された膜の状態を目視にて観察した。
《膜厚》
膜厚は、Ｆｉｌｍｅｔｒｉｃｓ社製Ｔｈｉｎ  ｆｉｌｍ  ａｎａｌｙｚｅｒ  Ｆ２０で測定した。
《硬さ》
硬化後、室温まで放冷した後に、爪で膜に傷が付くかどうかを調べ、下記基準で評価した。
○：膜が爪で全く傷が付かない、  △：膜が爪でほんのわずか傷が付く、
×：膜が爪で傷が付く、        ＮＧ：測定できず
《密着性》
碁盤目テープ密着試験により測定した。カッターで碁盤目状の傷を付け、テープにより密着性を調べた。
《煮沸密着性》
この膜を１００℃の煮沸水中で２時間浸漬処理を行い、上記と同様にして碁盤目密着試験を行い、耐久性を調べた。
【００７４】
ＵＶｓｉｌａｎｅ（３）を含む塗布液からは、硬度も不十分で初期の密着性が得られず良好な膜が得られないのに対し、ＵＶｓｉｌａｎｅ（２）を含む塗布液からは、硬度、初期の密着性の項目において、良好な膜が得られた。更に、ＵＶｓｉｌａｎｅ（１）を含む塗布液からは、煮沸密着性においても優れた特性を示し、密着耐久性の項目において、良好な膜が得られた。
【００７５】
【表３】
2010111715.tif 000008
【００７６】
［ＵＶｓｉｌａｎｅ］
ＵＶｓｉｌａｎｅ（１）：合成例２で得られたシリル化紫外線吸収剤
ＵＶｓｉｌａｎｅ（２）：合成例３で得られたシリル化紫外線吸収剤
ＵＶｓｉｌａｎｅ（３）：比較合成例１で得られたシリル化紫外線吸収剤
［溶剤］
ＤＡＡ：ダイアセトンアルコール
［触媒］
Ｔｉ：テトラブトキシチタネート